(57)【特許請求の範囲】
【請求項１】
下から順に、複数の第一鉱物粒子を有する底層と装飾層と複数の第二鉱物粒子を有する強化耐磨耗層を相互に貼合し、且つ前記第二鉱物粒子を前記強化耐磨耗層の頂面に露出させるステップと、
複数の第三鉱物粒子を有するラミネート耐磨耗層を形成する前記頂面において、露出した前記第二鉱物粒子を前記ラミネート耐磨耗層中に埋め込み、且つ前記第三鉱物粒子をラミネート耐磨耗層の内部と頂面に均一に散布するステップと、
を含むことを特徴とする防滑床材の製造方法。
【請求項２】
前記強化耐磨耗層の製造方法は、
第一強化子対磨耗層上に先に塗料を塗布するステップと、
振動ふるい装置を利用して前記第一強化子耐磨耗層上に前記第二鉱物粒子を均一に散布するステップと、
前記第二鉱物粒子上に第二強化子耐磨耗層を覆い被せるステップと、
前記塗料を利用して前記第一、第二強化子耐磨耗層に対して熱圧着貼合を行い、前記第二鉱物粒子を前記第一、第二強化子耐磨耗層中に埋め込むとともに、前記第二強化子耐磨耗層の頂面に露出させることで、前記強化耐磨耗層を得るステップと、
を含むことを特徴とする、請求項１に記載の防滑床材の製造方法。
【請求項３】
前記第一、第二強化子耐磨耗層の材質がポリ塩化ビニル（ＰＶＣ）或いは透明材質であることを特徴とする、請求項２に記載の防滑床材の製造方法。
【請求項４】
前記塗料は３９〜６９.５％を占めるポリ塩化ビニル（ＰＶＣ）乳化粉末と３０〜６０％を占める可塑剤と０.５〜１％を占める安定剤を含むことを特徴とする、請求項２に記載の防滑床材の製造方法。
【請求項５】
前記可塑剤はフタル酸ジイソノニルであり、前記安定剤はバリウム−亜鉛系の安定剤であることを特徴とする、請求項４に記載の防滑床材の製造方法。
【請求項６】
前記ラミネート耐磨耗層は塗布用ゴムロールを使用して塗布する方式により形成されることを特徴とする、請求項１に記載の防滑床材の製造方法。
【請求項７】
前記ラミネート耐磨耗層は、前記第三鉱物粒子を埋設したラミネート層を更に含むことを特徴とする、請求項１に記載の防滑床材の製造方法。
【請求項８】
前記ラミネート層の材質は、紫外線感光性硬化ポリウレタン（ＰＵ）或いは透明材質であることを特徴とする、請求項７に記載の防滑床材の製造方法。
【請求項９】
前記底層の製造方法は、
ポリ塩化ビニルと可塑剤と安定剤を混合して新混合粉末を形成するステップと、
バンバリミキサーを用いて前記第一鉱物粒子と補助剤と前記新混合粉末を摂氏１６０〜１７０度で攪拌混合し、ローラーで精錬・圧延して前記底層を成形するステップと、
を含むことを特徴とする、請求項１に記載の防滑床材の製造方法。
【請求項１０】
前記可塑剤はフタル酸ジイソノニルであり、前記安定剤はバリウム−亜鉛系の安定剤であり、前記補助剤はロジン酸カルシウム及び黒煙であることを特徴とする、請求項９に記載の防滑床材の製造方法。
【請求項１１】
前記ポリ塩化ビニルは前記新混合粉末の７４．３〜６９．４％を占め、前記可塑剤は前記新混合粉末の２４．５〜２９．２％を占め、前記安定剤は前記新混合粉末の１．２〜１．４％を占めることを特徴とする、請求項９に記載の防滑床材の製造方法。
【請求項１２】
前記第一、第二、第三鉱物粒子は、アルミナ粒子や二酸化ケイ素粒子やガラス砂や金剛砂等の鉱物粒子であることを特徴とする、請求項１に記載の防滑床材の製造方法。
【請求項１３】
前記第一鉱物粒子と前記第二鉱物粒子の粒径は０．０１〜１．０ミリメートルであり、前記第三鉱物粒子の粒径は０．０１〜０．１０ミリメートルであることを特徴とする、請求項１に記載の防滑床材の製造方法。
【請求項１４】
前記第二鉱物粒子の粒径は前記第三鉱物粒子の粒径より大きいことを特徴とする、請求項１に記載の防滑床材の製造方法。
【発明の詳細な説明】
【技術分野】
【０００１】
本発明は床材の製造方法に関するものであって、特に防滑床材の製造方法に関するものである。
【背景技術】
【０００２】
建物内装及び床整備の便利さが求められ、床材敷設は極めて普遍的になっており、一般的な床材は主にセラミックタイル或いはポリ塩化ビニル（ＰＶＣ）材質から成る設計の可塑性床材であり、その価格は異なる材質やサイズによって差がある。
【０００３】
一般的な床材は滑り止め効果に優れず、歩行者が踏んだ時、滑って転倒する可能性がある。特に床面が濡れてしまった時、更に危険になる。従来技術においては、床材は一般的な表面の滑り止め特性を提供するに過ぎず、完成品は図１が示すように、床材１０表面は顆粒を有する粗粒子層１２を設け、この表層は摩擦力を有するが、外力が絶え間なく加えられ、容易に摩損し床材１０は相互剥離するので、使用に支障をきたす。
【０００４】
このため、本発明は上述の問題に対して、表層と深層に防滑性を兼ね備えた床材の製造方法を提案することで、公知の床材に生じ得る問題を解決する。
【発明の概要】
【発明が解決しようとする課題】
【０００５】
本発明の主な目的は、鉱物粒子を床材構造の内部に埋め込み、構造の内外どちらも鉱物粒子を有するようにすることで、一般的な滑り止め床材特性を有するだけでなく、高い耐磨耗特性を有することで、滑り止め床材の使用寿命を延ばし、歩行の安全性のニーズに合う防滑床材の製造方法を提供することである。
【課題を解決するための手段】
【０００６】
上述の目的を達成するために、本発明が提供する防滑床材の製造方法は、まず、下から順に、複数の第一鉱物粒子を有する底層と装飾層と複数の第二鉱物粒子を有する強化耐磨耗層を相互に貼合し、且つ第二鉱物粒子を強化耐磨耗層の頂面に露出させ、次に、強化耐磨耗層では複数の第三鉱物粒子を有するラミネート耐磨耗層を形成し、露出した第二鉱物粒子をラミネート耐磨耗層中に埋め込み、その鉱物粒子はアルミナ粒子や二酸化ケイ素粒子やガラス砂や金剛砂等の鉱物粒子であり、且つ第三鉱物粒子をラミネート耐磨耗層の内部と頂面に均一に分散させる。
【発明の効果】
【０００７】
本発明は、鉱物粒子を床材内に埋め込むので、床材に滑り止め効果を持たせるのに有効であり、使用者が滑って転倒するのを防止でき、安全性を配慮したニーズに適合する。
【図面の簡単な説明】
【０００８】
【図１】従来技術の床材構造断面図。
【図２ａ】本発明の防滑床材を製造する各ステップの構造断面図。
【図２ｂ】本発明の防滑床材を製造する各ステップの構造断面図。
【図３ａ】本発明の強化耐磨耗層を製造する各ステップの構造断面図。
【図３ｂ】本発明の強化耐磨耗層を製造する各ステップの構造断面図。
【図３ｃ】本発明の強化耐磨耗層を製造する各ステップの構造断面図。
【図３ｄ】本発明の強化耐磨耗層を製造する各ステップの構造断面図。
【図４】本発明の底層を製造するフローチャート。
【発明を実施するための形態】
【０００９】
本発明の構造的特徴と達成する効果の更なる理解と認識のために、好ましい実施例と図面を合わせて以下に詳しく説明する。
【実施例】
【００１０】
図２ａ乃至図２ｂを参照されたい。まず、図２ａが示すように、まず、下から順に、複数の第一鉱物粒子１４を有する底層１６と装飾層１８と複数の第二鉱物粒子２０を有する強化耐磨耗層２２を相互に貼合し、且つ第二鉱物粒子２０を強化耐磨耗層２２の頂面に露出させる。強化耐磨耗層２２は、第一強化子耐磨耗層２８と第二強化子耐磨耗層３０を更に含み、第一強化子耐磨耗層２８と第二強化子耐磨耗層３０は順に装飾層１８上に積み重なる。第一強化子耐磨耗層２８と第二強化子耐磨耗層３０の材質は、ポリ塩化ビニル（ＰＶＣ）或いは透明材質であり、且つ第二鉱物粒子２０は第二強化子耐磨耗層３０の頂面に露出する。次に、図２ｂが示すように、塗布用ゴムロールを使用して塗布する方式により、強化耐磨耗層２２の第二強化子耐磨耗層３０の頂面に、複数の第三鉱物粒子３２を有するラミネート耐磨耗層３４を形成し、露出した第二鉱物粒子２０をラミネート耐磨耗層３４中に埋め込み、且つ第三鉱物粒子３２をラミネート層３６の内部と頂面に均一に分散布し、床材製造は完了する。上述のラミネート耐磨耗層３４は、第三鉱物粒子３２を埋設したラミネート層３６を更に含み、第三鉱物粒子３２をラミネート層３６の内部と頂面に均一に散布し、且つこのラミネート層３６の材質は紫外線感光性硬化ポリウレタン（ＰＵ）或いは透明材質である。また、第一鉱物粒子１４と第二鉱物粒子２０と第三鉱物粒子３２は全てアルミナ粒子や二酸化ケイ素粒子やガラス砂や金剛砂等の鉱物粒子である。第一鉱物粒子１４と第二鉱物粒子２０と第三鉱物粒子３２のサイズは限定されないが、この実施例中では、第一鉱物粒子１４と第二鉱物粒子２０の粒径は０．０１〜１．０ミリメートルであり、第三鉱物粒子３２の粒径は０．０１〜０．１０ミリメートルであり、且つ第二鉱物粒子２０の粒径が第三鉱物粒子３２の粒径よりも大きいものを例とする。
【００１１】
以下に強化耐磨耗層２２の製造方法を紹介するので、図３ａ乃至図３ｄを参照されたい。まず、図３ａが示すように、第一強化子耐磨耗層２８上に塗料を塗布する。この塗料は上述の鉱物顆粒とポリ塩化ビニル（ＰＶＣ）或いは透明材料に良好な交差結合をもたらし、この塗料は３９〜６９.５％を占めるポリ塩化ビニル（ＰＶＣ）乳化粉末と３０〜６０％を占める可塑剤と０.５〜１％を占める安定剤を含み、可塑剤はフタル酸ジイソノニルであり、安定剤はバリウム−亜鉛系の安定剤である。
【００１２】
次に図３ｂが示すように、振動ふるい装置を利用して第一強化子耐磨耗層２８上に複数の第二鉱物粒子２０を均一に散布する。
【００１３】
更に、図３ｃが示すように、第二鉱物粒子２０上に第二強化子耐磨耗層３０を覆い被せて、第二鉱物粒子２０が第一強化子耐磨耗層２８と第二強化子耐磨耗層３０の間に均一に分散するようにする。最後に図３ｄが示すように、上述の塗料を利用して、第一強化子耐磨耗層２８と第二強化子耐磨耗層３０に対して熱圧着貼合を行い、第二鉱物粒子２０を第一強化子耐磨耗層２８と第二強化子耐磨耗層３０中に埋め込むとともに、第二強化子耐磨耗層３０の頂面に露出させ、強化耐磨耗層２２を得る。
【００１４】
粒子の深層への埋め込みと特性塗料の交差結合作用によって、粒子は容易に脱落しないので、高い耐磨耗性と耐傷性を有することになる。つまり、床材は摩損し難く、使用者は長期に渡って安全に使用できる。
【００１５】
最も外側のラミネート耐磨耗層３４が摩損した時でも尚、強化耐磨耗層２２は防滑性や耐磨耗性や耐傷性を提供できるので、表面の摩損により滑り止め効果が低減することはない。また、本発明はＥＵの深層安全性テスト（ＥＮ１３８４５  ＡＮＮＥＸ  Ｄ）に合格し、安全性配慮のハイスタンダードを満たすものである。
【００１６】
以下に底層の製造方法を紹介するので、図４を参照されたい。まず、ステップＳ１０が示すように、ポリ塩化ビニルと可塑剤と安定剤を混合して、新混合粉末を形成する。可塑剤はフタル酸ジイソノニル（ＤＩＮＰ）であり、安定剤はバリウム−亜鉛系の安定剤であり、ポリ塩化ビニルは新混合粉末の７４．３〜６９．４％を占め、可塑剤は２４．５〜２９．２％を占め、安定剤は１．２〜１．４％を占める。次に、ステップＳ１２が示すように、第一鉱物粒子と補助剤と新混合粉末をバンバリミキサーに入れ、摂氏１６０〜１７０度で攪拌混合し、ローラーで精錬・圧延して成形することで、底層ができる。
【００１７】
一般の滑り止め床材がどれだけ彫りの深い凸凹のエンボス板を採用しても、
本発明を利用して製造する防滑床材の防滑性や耐磨耗性や耐傷性は達成できないことを証明するため、以下の表１に数的根拠を示す。
【００１８】
【表１】
0005285123.tif 000002
表１からわかるように、本発明を利用して製造する防滑床材は、防滑性や耐磨耗性や耐傷性において、公知技術よりも遥かに勝る。
【００１９】
上述は、本発明の好ましい実施例に過ぎず、本発明の実施範囲を限定するものではない。本発明の特許保護範囲に基づく形状、構造、精神からなる変更や潤色は全て、本発明の特許保護範囲内に属するものとする。
【符号の説明】
【００２０】
１０  床材   
１２  粗粒子層
１４  第一鉱物粒子      
１６  底層
１８  装飾層            
２０  第二鉱物粒子
２２  強化耐磨耗層        
２８  第一強化子耐磨耗層
３０  第二強化子耐磨耗層 
３２  第三鉱物粒子
３４  ラミネート耐磨耗層       
３６  ラミネート層
【図１】
0005285123.tif 000003
【図２ａ】
0005285123.tif 000004
【図２ｂ】
0005285123.tif 000005
【図３ａ】
0005285123.tif 000006
【図３ｂ】
0005285123.tif 000007
【図３ｃ】
0005285123.tif 000008
【図３ｄ】
0005285123.tif 000009
【図４】
0005285123.tif 000010